(57)【要約】【課題】先端を膨出させた突起部を有する金属条を効率よく製造することができるとともに、溝付ロールからの金属条の分離をスムースに行えるようにした整流子用金属条の製造方法を提供する。【解決手段】溝部１２の底部に凸部１３を有するとともに、溝部１２の幅寸法ｗを溝底部に向けて狭くした溝付ロール１１を使用することによって頂部に凹部１７を有する突起部１６を金属条１５に形成し、次いで、突起部１６の頂部をロール１８で圧潰することによって突起部１６の先端側部２０を外側に突出させ、これによって、先端に膨出部２１を有する突起部１６を形成した整流子用金属条を製造する。【選択図】図１
2004216434.tif 000002
【特許請求の範囲】
【請求項１】
円周方向に溝部を形成した溝付ロールによって金属条に突起部を形成する整流子用金属条の製造方法において、
前記溝付ロールとして前記溝部の底部に凸部を有するとともに、前記溝部の幅を前記底部に向けて狭くしたロールを使用することによって前記金属条に頂部が凹状の突起部を形成する第１の加工を施した後、
形成された前記突起部の頂部より圧潰力を作用させることによって当該突起部の先端側部を外側に突出させる第２の加工を施すことを特徴とする整流子用金属条の製造方法。
【請求項２】
前記第１の加工は、前記凸部をロール円周方向に対して連続的に形成した前記溝付ロールを使用することによって行われることを特徴とする請求項１項記載の整流子用金属条の製造方法。
【請求項３】
前記第１の加工は、前記凸部をロール円周方向に対して間歇的に形成した前記溝付ローラを使用することによって行われることを特徴とする請求項１項記載の整流子用金属条の製造方法。
【請求項４】
前記第２の加工は、ロール加工によって行われることを特徴とする請求項１項記載の整流子用金属条の製造方法。
【発明の詳細な説明】
【０００１】
【発明の属する技術分野】
本発明は、整流子用金属条の製造方法に関し、特に、先端を膨出させた突起部を有する金属条を効率よく製造することができるとともに、溝付ロールからの金属条の分離をスムースに行えるようにした整流子用金属条の製造方法に関する。
【０００２】
【従来の技術】
従来、複数の整流子片を円弧状に並べて配置し、これを樹脂モールドによって一体化させた整流子が多用されている（例えば、特許文献１参照）。
【０００３】
図２は、このタイプの整流子の製造手順を示したもので、まず、複数の突起部１を等間隔に形成した（ａ）の金属条２を準備し、次に、これを、（ｂ）のように円弧状に湾曲させて内部に樹脂３をモールドし、最後に、（ｃ）のように金属条２の薄肉部４にスリット５を入れて整流子片１ａ、１ｂ・・・を独立させることによって製造される。
【０００４】
図３は、金属条２の製造方法を示し、（ａ）は、その製造装置の概要を示す。
等間隔に複数の溝部６を形成した溝付ロール７と平面ロール８の間に、これらロールの相互ギャップより肉厚の金属原材９を通過させ、原材９を変形させることによって（ｂ）のように溝部６の形状に応じた突起部１を有する金属条２を製造するもので、この方法は、ロール加工特有の高効率の作業性を有することによって特徴づけられている。
【０００５】
以上の樹脂モールド型整流子においては、このものが高速回転下で使用される関係上、樹脂３と各整流子片１ａ、１ｂ・・・の結合力が特に重要となる。このため、従来より、両者の結合力を高めるための種々の施策が採られており、なかでも、突起部１の先端を膨出させ、これによって樹脂３との間にアンカー効果を持たせた構成が最も確実かつ効果的なものとして知られている。
【０００６】
【特許文献１】
特許第２９０４６２３号
【０００７】
【発明が解決しようとする課題】
しかし、従来の突起部にアンカー効果を持たせた整流子によると、突起部の先端を膨出させた形状が異形であるため、金属条の製造が複雑となって製造効率が低くなり、このため、整流子のコストを高める問題を有している。
【０００８】
即ち、突起部の先端に膨出部を形成することは、元来が支障の起こりやすい溝付ロール７からの金属条２の分離を一層難しくするため、ロール加工をそのまま適用することは不可能であり、効率的に不利な別の加工を余儀なくされることとなる。
【０００９】
従って、本発明の目的は、先端を膨出させた突起部を有する金属条を効率よく製造することのできる整流子用金属条の製造方法を提供することにある。
また、本発明の他の目的は、突起部を有する金属条を溝付ロールよりスムースに分離することのできる整流子用金属条の製造方法を提供することにある。
【００１０】
【課題を解決するための手段】
本発明は、上記の目的を達成するため、円周方向に溝部を形成した溝付ロールによって金属条に突起部を形成する整流子用金属条の製造方法において、
前記溝付ロールとして前記溝部の底部に凸部を有するとともに、前記溝部の幅を前記底部側に向けて狭くしたロールを使用することによって前記金属条に頂部が凹状の突起部を形成する第１の加工を施した後、
形成された前記突起部の頂部より圧潰力を作用させることによって当該突起部の先端側部を外側に突出させる第２の加工を施すことを特徴とする整流子用金属条の製造方法を提供するものである。
【００１１】
本発明において、溝付ロールの溝部の底部に形成される凸部としては、ロール円周方向に連続して形成する場合と同方向に間歇的に形成する場合とがあり、いずれとするかは、金属条の適用対象となる整流子の構造によって決められる。
【００１２】
溝部の底部に形成される凸部の形状は、金属条に形成される突起部の頂部の凹み形状によって決定され、頂部凹みの形状例としては、たとえば、断面Ｕ字状、Ｖ字状あるいはＷ字状等が挙げられる。また、溝部の幅を底部に向けて狭くする形態としては、連続的および段階的のいずれでもよい。
【００１３】
本発明における第２の加工は、効率上、ロールを使用して行うことが好ましく、その場合、第１および第２の加工をタンデムに配列して連続化することが、高い作業効率を得るうえにおいてより好ましい形態となる。
【００１４】
【発明の実施の形態】
次に、本発明による整流子用金属条の製造方法の実施の形態を説明する。
図１の（ａ）は、第１の加工における溝付ロールと金属条の関係を示したもので、溝付ロール１１には、底部に向けて幅寸法ｗを漸次狭くした複数の溝部１２が等間隔に形成されており、さらに、各溝部１２の底部には、凸部１３がロール円周方向に連続して形成されている。
【００１５】
この溝付ロール１１と平面ロール１４の挟圧によって金属原材より加工された金属条１５の表面には、溝部１２の転写による突起部１６が形成され、さらに、これら突起部１６の頂部には、凸部１３の転写によるＶ字状の凹部１７が形成されている。
【００１６】
図１の（ｂ）および（ｃ）は、第２の加工を部分的に示したもので、（ａ）の加工を受けた金属条１５は、（ｂ）のようにロール１８および１９間に導入され、次いで、（ｃ）のように突起部１６の頂部を圧潰されることにより先端側部２０を外側に突出させられ、これによって、図１の（ｄ）に示されるような、先端を膨出部２１とした突起部１６を有する金属条１５に加工される。
【００１７】
以上のように遂行されるこの実施の形態によれば、第１の加工がロール加工に基づくとともに、第２の加工も頂部圧潰だけの単純加工によって行われるため、いずれも効率的に作業が進められることとなり、従って、従来の製造方法において生じていた突起部先端の膨出化に伴うコスト増の問題を効果的に解決することが可能となる。
【００１８】
そして、この製造方法においては、溝付ロール１１の溝部１２の幅寸法ｗを底部に向けて狭く構成しているため、ロール１１によって突起部１６を形成した後の金属条１５の分離が抵抗なく行われることとなり、この結果、突起部１６の形成作業をスムースに行うことが可能となる。
【００１９】
このロール１１からの金属条１５の分離性は、この種の金属加工における重要な管理ポイントであり、従って、上述のように分離性が良好であることは、作業遂行上、高品質および低トラブルという好ましい結果をもたらすこととなる。
【００２０】
なお、図３の方法によって突起部１を形成した金属条２を対象として、図１の（ｂ）および（ｃ）の加工を施したところ、突起部１に不均一な変形が生じ、条全体に反りとねじれが発生して良好な金属条は得られなかった。この事実は、本発明における頂部凹状の突起部形成の重要性とそれに基づく圧潰の効果とを如実に示しているものである。
【００２１】
【発明の効果】
以上説明したように、本発明による整流子用金属条の製造方法によれば、溝部の底部に凸部を有するとともに、溝部の幅を底部に向けて狭くした溝付ロールを使用することによって金属条に頂部凹状の突起部を形成する第１の加工を施し、次いで、突起部の頂部に圧潰力を作用させて突起部の先端側部を外側に突出させる第２の加工を施すことによって所定の金属条とするため、先端を膨出させた突起部を有する金属条を効率よく製造することができるとともに、溝付ロールからの金属条の分離をスムースに行うことができる。
【００２２】
そして、このように作業が高効率かつスムースに遂行される結果、樹脂モールド型整流子に適した異形の金属条を低コストのもとに提供することができ、従来の製造方法における突起部先端の膨出化に伴うコスト増の問題を効果的に解消することが可能となる。
【図面の簡単な説明】
【図１】本発明による整流子用金属条の製造方法の実施の形態を示す説明図であり、（ａ）〜（ｄ）は、その手順を示す。
【図２】樹脂モールド型整流子の製造方法を示す説明図であり、（ａ）〜（ｃ）は、その手順を示す。
【図３】従来の整流子用金属条の製造方法を示す説明図であり、（ａ）は製造装置の概要、（ｂ）は溝付ロールより分離された金属条の構成を示す。
【符号の説明】
１１      溝付ロール
１２      溝部
１３      凸部
１４      平面ロール
１５      金属条
１６      突起部
１７      凹部
１８、１９      ロール
２０      先端側部
２１      膨出部
【図１】
2004216434.tif 000003
【図２】
2004216434.tif 000004
【図３】
2004216434.tif 000005